(57)【要約】【課題】粒子径が小さく、接着性、造膜性に優れたポリ乳酸水性分散液の製造方法を提供する。【解決手段】有機溶媒に溶解したポリ乳酸を、アニオン系乳化剤とノニオン系乳化剤の存在下、０〜６０℃で乳化するポリ乳酸水性分散液の製造方法。【選択図】          なし【特許請求の範囲】
【請求項１】
有機溶媒に溶解したポリ乳酸を、アニオン系乳化剤とノニオン系乳化剤の存在下、０〜６０℃で乳化することを特徴とするポリ乳酸水性分散液の製造方法。
【請求項２】
ｐＨ７以下で乳化する請求項１に記載のポリ乳酸水性分散液の製造方法。
【請求項３】
アニオン系乳化剤の使用量が、ポリ乳酸１００重量部に対して０．０２〜１２重量部であることを特徴とする請求項１または２に記載のポリ乳酸水性分散液の製造方法。
【請求項４】
ノニオン系乳化剤の使用量が、アニオン系乳化剤１００重量部に対して３０〜２４０重量部であることを特徴とする請求項１〜３のいずれか１項に記載のポリ乳酸水性分散液の製造方法。
【請求項５】
アニオン系乳化剤が、アルキルベンゼンスルホン酸ナトリウムおよび／またはポリオキシエチレンアルキルエーテル硫酸ナトリウムである請求項１〜４のいずれか１項に記載のポリ乳酸水性分散液の製造方法。
【請求項６】
ノニオン系乳化剤が、ポリビニルアルコールである請求項１〜５のいずれか１項に記載のポリ乳酸水性分散液の製造方法。
【請求項７】
請求項１〜６のいずれか１項に記載の製造方法により得られるポリ乳酸水性分散液の水分が除去されることで形成されるポリ乳酸皮膜。
【請求項８】
請求項１〜６のいずれか１項に記載の製造方法により得られるポリ乳酸水性分散液からなる生分解性接着剤。
【発明の詳細な説明】
【０００１】
【発明の属する技術分野】
本発明は、ポリ乳酸水性分散液の製造方法に関する。さらに詳しくは、粒子径が小さく、接着性、造膜性に優れたポリ乳酸水性分散液の製造方法に関する。
【０００２】
【従来の技術】
近年、地球環境保全の重要性が高まり、廃棄物処理問題や資源問題の早急な解決が迫られており、地球環境保全および循環型社会構築へ向けて生分解性樹脂が注目され、開発が進められている。
【０００３】
生分解性樹脂は、土壌中、海水中、河川、湖沼等に存在する微生物により分解されるため環境適合性があり、また、焼却時に有害ガスを発生しない等の利点がある。このような生分解性樹脂の利用は、主に、フィルム、繊維等の成形加工分野において発展してきており、包装容器分野、農業土木資材分野、コンポスト資材分野等で実用化が進んでいる。しかしながら、接着剤、粘着剤、塗料、ヒートシール剤、コーティング剤等の非成形加工分野への生分解性樹脂の利用は、成形加工分野に比べ実用化が進んでおらず、開発の促進が求められている。特に、生分解性樹脂の成形加工分野での実用化が進むとともに、生分解性樹脂のフィルム、繊維等の貼りあわせや紙基材との接着に使用することのできる溶液タイプの生分解性接着剤のニーズが高まっている。このような生分解性接着剤の原料として、ポリ乳酸が注目されている。
【０００４】
ポリ乳酸を用いた溶液タイプの生分解性接着剤としては、ポリ乳酸にアニオン系乳化剤等の乳化剤を添加してポリ乳酸水性分散液とした生分解性接着剤等（例えば、特許文献１〜４参照）が知られている。これらのポリ乳酸水性分散液の製造方法は、ポリ乳酸と乳化剤をホモミキサーを用いて攪拌しながら水を加えて乳化させる方法；ポリ乳酸、乳化剤、有機溶媒および水をホモミキサーを装着したオートクレーブに仕込み、高温、高圧条件下で乳化させる方法；ポリ乳酸、乳化剤および水をガラスビーズを用いて乳化させる方法等である。しかしながら、これらの方法では、粒子径、接着性、造膜性等の点において充分に満足のいくポリ乳酸水性分散液が得られないという問題がある。
【０００５】
【特許文献１】
特開平１０−１０１９１１号公報
【特許文献２】
特開２００１−１１２９４号公報
【特許文献３】
特開２００２−３５６６１２号公報
【特許文献４】
特開平９−７８４９４号公報
【０００６】
【発明が解決しようとする課題】
本発明は、粒子径が小さく、接着性、造膜性に優れたポリ乳酸水性分散液の製造方法を提供することを目的とする。
【０００７】
【課題を解決するための手段】
本発明者らは、前記課題を解決すべく鋭意検討を重ねた結果、有機溶媒に溶解したポリ乳酸を、アニオン系乳化剤とノニオン系乳化剤の存在下、０〜６０℃で乳化することにより、粒子径が小さく、接着性、造膜性に優れたポリ乳酸水性分散液を製造できることを見出し、本発明を完成するに至った。
【０００８】
【発明の実施の形態】
本発明に用いられるポリ乳酸としては、特に限定されないが、例えば、Ｌ−乳酸の単独重合体、Ｄ−乳酸の単独重合体、Ｌ−乳酸とＤ−乳酸の共重合体、Ｌ−および／またはＤ−乳酸と共重合可能な化合物との共重合体等が挙げられる。
【０００９】
本発明に用いられる有機溶媒としては、特に限定されないが、例えば、ヘキサン、ヘプタン等の脂肪族炭化水素；シクロヘキサン等の脂環式炭化水素；ベンゼン、トルエン、キシレン等の芳香族炭化水素；クロロホルム、１，２−ジクロロエタン等のハロゲン化炭化水素等が挙げられる。これらの有機溶媒は、それぞれ単独でまたは２種以上を混合して用いてもよい。
【００１０】
有機溶媒の使用量は、ポリ乳酸に対して１〜３０倍重量であることが好ましく、より好ましくは５〜２０倍重量であることが望ましい。有機溶媒の使用量が１倍重量未満の場合、ポリ乳酸が有機溶媒中に均一に溶解されず、得られるポリ乳酸水性分散液中のポリ乳酸粒子の粒子径が大きくなるおそれがある。また、有機溶媒の使用量が３０倍重量を超える場合、使用量に見合う効果は得られず、経済的でない。
【００１１】
ポリ乳酸を有機溶媒に溶解する方法としては、特に限定されないが、例えば、撹拌装置を用いて溶解する方法等が挙げられる。
かくして得られたポリ乳酸の有機溶媒溶液は、後述のポリ乳酸水性分散液の製造に用いられる。
【００１２】
本発明に用いられるアニオン系乳化剤としては、特に限定されないが、例えば、アルキル硫酸塩、ポリオキシエチレンアルキルエーテル硫酸塩等の硫酸塩；ベンゼンスルホン酸塩、ナフタレンスルホン酸塩、アルキルベンゼンスルホン酸塩、アルキルナフタレンスルホン酸塩、およびこれらのホルマリン縮合物等のスルホン酸塩；アルケニルコハク酸塩、ジアルキルスルホコハク酸塩等のコハク酸塩；脂肪酸塩等の脂肪酸石鹸；ポリアクリル酸、スチレン無水マレイン酸共重合体塩等が挙げられる。なお、前記酸塩中の塩としては、例えば、リチウム塩、ナトリウム塩、カリウム塩、マグネシウム塩、カルシウム塩等の金属塩；アンモニウム塩、テトラメチルアンモニウム塩等のアンモニウム塩等が挙げられる。これらのアニオン系乳化剤は、それぞれ単独でまたは２種以上を混合して用いてもよい。これらのアニオン系乳化剤の中でも、生分解性を有し、得られるポリ乳酸水性分散液中のポリ乳酸粒子の粒子径が小さい時にも安定な水性分散液が得られる観点から、ポリオキシエチレンアルキルエーテル硫酸塩、アルキルベンゼンスルホン酸塩、とりわけ、ポリオキシエチレンアルキルエーテル硫酸ナトリウム、アルキルベンゼンスルホン酸ナトリウムが好適に用いられる。
【００１３】
アニオン系乳化剤の使用量は、前記ポリ乳酸１００重量部に対して０．０２〜１２重量部であることが好ましく、より好ましくは０．０４〜１１重量部であることが望ましい。アニオン系乳化剤の使用量が０．０２重量部未満の場合、乳化しにくくなるおそれがある。また、アニオン系乳化剤の使用量が１２重量部を超える場合、得られるポリ乳酸水性分散液の接着性が低下するおそれがある。
【００１４】
本発明に用いられるノニオン系乳化剤としては、例えば、ポリオキシエチレンアルキルエーテル類、ポリオキシエチレンアルキルフェニルエーテル類、ポリオキシエチレンソルビタンアルキレート類、オキシエチレンオキシプロピレンブロック共重合体、ポリグリセリンエステル類、ポリビニルアルコール、ヒドロキシエチルセルロース、メチルセルロース、ヒドロキシプロピルセルロース、ポリアクリル酸ナトリウム等が挙げられる。これらのノニオン系乳化剤は、それぞれ単独でまたは２種以上を混合して用いてもよい。これらの中でも、生分解性を有し、得られるポリ乳酸水性分散液中のポリ乳酸粒子の粒子径が小さい時にも安定な水性分散液が得られる観点から、ポリビニルアルコールが好適に用いられる。
【００１５】
ノニオン系乳化剤の一例であるポリビニルアルコールの好適な物性を以下に記載する。
前記ポリビニルアルコールの重合度は、特に限定されないが、重合度が１１００〜２７００であることが好ましく、より好ましくは１５００〜２２００であることが望ましい。重合度が１１００未満の場合、得られるポリ乳酸水性分散液の接着性が低下するおそれがある。重合度が、２７００を超える場合、得られるポリ乳酸水性分散液の粘度が高くなり、造膜性が悪くなるおそれがある。
【００１６】
前記ポリビニルアルコールのケン化度は、特に限定されないが、７０〜９９モル％であることが好ましく、より好ましくは８５〜９５モル％であることが望ましい。ケン化度が７０モル％未満の場合、得られるポリ乳酸水性分散液の接着性が低下するおそれがある。また、ケン化度が９９モル％を超える場合、乳化しにくくなるおそれがある。
【００１７】
ノニオン系乳化剤の使用量は、アニオン系乳化剤１００重量部に対して３０〜２４０重量部であることが好ましく、より好ましくは３０〜１５０重量部であることが望ましい。ノニオン系乳化剤の使用量が３０重量部未満の場合、得られるポリ乳酸水性分散液中のポリ乳酸粒子の粒子径が大きくなったり、接着性が低下するおそれがある。また、ノニオン系乳化剤の使用量が２４０重量部を超える場合、水溶液の粘度が高くなるため、乳化しにくくなるおそれがあったり、接着性が低下するおそれがある。
【００１８】
アニオン系乳化剤とノニオン系乳化剤の使用形態は、特に限定されないが、例えば、アニオン系乳化剤とノニオン系乳化剤を含む水溶液として使用する形態が挙げられる。
【００１９】
前記水溶液に用いられる水としては、特に限定されず、例えば、水道水や脱イオン水等が挙げられる。また、水の使用量は、所望のポリ乳酸水性分散液の濃度により異なるが、通常、水溶液中の水の含有量が２０〜９９重量％となることが望ましい。
【００２０】
アニオン系乳化剤とノニオン系乳化剤を含む水溶液を製造する方法としては、特に限定されないが、例えば、撹拌装置を用いて溶解する方法等が挙げられる。
かくして得られたアニオン系乳化剤とノニオン系乳化剤を含む水溶液は、後述のポリ乳酸水性分散液の製造に用いられる。
【００２１】
有機溶媒に溶解したポリ乳酸を、アニオン系乳化剤とノニオン系乳化剤の存在下で乳化する方法としては、特に限定されないが、例えば、ホモジナイザー、コロイドミル等の適当な剪断力を有する乳化機を用いて乳化する方法；超音波分散機等を用いて乳化する方法等が挙げられる。
【００２２】
有機溶媒に溶解したポリ乳酸を、アニオン系乳化剤とノニオン系乳化剤の存在下で乳化する際の温度は、０〜６０℃、好ましくは１０〜６０℃である。乳化する際の温度が０℃未満の場合、水が凝固し始め、粘度が高くなり、均一に乳化しにくい。乳化する際の温度が６０℃を超える場合、ポリ乳酸が分解して分子量が低下し、得られるポリ乳酸水性分散液中のポリ乳酸粒子の粒子径が大きくなるだけでなく、接着性や造膜性が低下する。
【００２３】
有機溶媒に溶解したポリ乳酸を、アニオン系乳化剤とノニオン系乳化剤の存在下で乳化する際のｐＨは、７以下であることが好ましく、より好ましくは２〜７であることが望ましい。乳化する際のｐＨが７を超えるアルカリ条件下である場合、得られるポリ乳酸水性分散液中のポリ乳酸粒子の粒子径が大きくなったり、接着性が低下するおそれがある。
【００２４】
有機溶媒に溶解したポリ乳酸を、アニオン系乳化剤とノニオン系乳化剤の存在下で乳化する際の時間は、温度やｐＨにより異なるが、通常、０．５分〜１０時間であることが望ましい。
乳化後は、所望により、有機溶媒を留去等の方法により除去することができる。
【００２５】
かくして得られるポリ乳酸水性分散液中のポリ乳酸粒子の中位粒子径は、０．１〜３μｍであることが好ましく、より好ましくは０．５〜２．５μｍであることが望ましい。中位粒子径が０．１μｍ未満の場合、得られるポリ乳酸水性分散液の粘度が高くなるおそれがある。また、中位粒子径が３μｍを超える場合、得られるポリ乳酸水性分散液の接着性および造膜性が悪化するおそれがある。ここで、本発明における中位粒子径とは、累積体積分布から求められるものであり、その値は、一定粒度区間内に全体の何％の粒子が存在するかを表す度数分布を、粒子径の小さい方または大きい方より積分して求めた累積分布が５０％を示すときの粒子径の値をもって示される。
【００２６】
本発明のポリ乳酸水性分散液の製造方法には、分散液の安定性や皮膜の接着性を改良する目的のために、必要に応じて中和剤、増粘剤、粘着付与剤、可塑剤等を添加することができる。
【００２７】
前記中和剤としては、例えば、水酸化ナトリウム、水酸化カリウム、水酸化カルシウム、水酸化バリウム、炭酸ナトリウム、酸化カルシウム等の一般的な中和剤が挙げられる。
【００２８】
前記増粘剤としては、例えば、グァーガム、アラビアガム、キタンサンガム、ヒドロキシエチルセルロース、メチルセルロース、カルボキシメチルセルロース、ヒドロキシプロピルセルロース、アルギン酸プロピレングリコールエステル等の高分子物質が挙げられる。
【００２９】
前記粘着付与剤としては、例えば、ガムロジン、ロジンエステル、テルペンフェノール樹脂等の天然樹脂系粘着付与剤；炭素数５〜９の石油分解留分から誘導された石油系樹脂粘着付与剤、クマロン−インデン樹脂、キシレン樹脂等が挙げられる。
【００３０】
前記可塑剤としては、例えば、フタル酸ジエチル、フタル酸ジオクチル等のフタル酸エステル；アジピン酸ジブチル、アジピン酸ジ−ｎ−オクチル、セバシン酸ジブチル等の脂肪族二塩基酸エステル；アセチルクエン酸トリブチル、アセチルリシノール酸メチル等のオキシ酸エステル等が挙げられる。さらに、重量平均分子量３，０００以下の乳酸オリゴマー、Ｌ−ラクチド、Ｄ−ラクチド、ＤＬ−ラクチド等も乳酸ポリマーに柔軟性を付与するため有効である。
【００３１】
前記中和剤、増粘剤、粘着付与剤、可塑剤等の添加方法としては、特に限定されないが、例えば、ポリ乳酸の有機溶媒溶液またはアニオン系乳化剤とノニオン系乳化剤を含む水溶液に添加する方法；有機溶媒に溶解したポリ乳酸を、アニオン系乳化剤とノニオン系乳化剤の存在下で乳化する際に添加する方法；得られたポリ乳酸水性分散液に添加する方法等が挙げられる。
【００３２】
本発明により得られるポリ乳酸水性分散液は、生分解性接着剤として使用することができる。
また、本発明により得られるポリ乳酸水性分散液の水分が除去されることで形成されるポリ乳酸皮膜は、接着性に優れているので、基材の接着剤、粘着剤、コーティング剤等に使用することができる。
【００３３】
前記基材としては、特に限定されず、例えば、紙、各種繊維質素材からなる織布または不織布、シート、フィルム等が用いられる。繊維質素材としては、例えば、綿、麻、絹、羊毛等の天然繊維；レーヨン、キュプラ等の再生繊維；ポリエステル、ナイロン、アクリル、ポリウレタン、ポリプロピレン、ポリエチレン、ポリエチレンテレフタレート、ポリ塩化ビニル等の合成繊維を挙げることができる。織布としては、例えば、前記繊維質素材から作られた織物、編物等を挙げることができる。また不織布としては、例えば、前記繊維質素材を化学的方法、機械的方法、またはそれらの組合せにより絡み合わせてウエッブとしたものが挙げられる。また、シート、フィルムの素材例としては、ポリエチレン、ポリプロピレン、ポリエステル、ナイロン、ポリスチレン、ポリエチレンテレフタレート、塩化ビニル、ポリ乳酸、乳酸とその他のヒドロキシカルボン酸から誘導された乳酸系ポリマー、ポリブチレンサクシネート系ポリエステル、ポリカプロラクトン系樹脂、修飾澱粉系樹脂等を挙げることができる。
【００３４】
【実施例】
以下、本発明を実施例および比較例によりさらに詳しく説明するが、本発明はこれらの実施例に限定されるものではない。
【００３５】
実施例１
１Ｌのビーカーに、ポリ乳酸３６ｇとトルエン２６４ｇを仕込み、６５℃で攪拌混合してポリ乳酸を溶解させた後、２５℃まで冷却し、ポリ乳酸のトルエン溶液３００ｇを得た。
【００３６】
一方、５００ｍＬのビーカーに、アルキルベンゼンスルホン酸ナトリウム１．８０ｇ、ポリビニルアルコール（重合度：１７００，ケン化度：８６．５〜８９モル％）０．７２ｇおよび水１４７．４８ｇを仕込み、２５℃で攪拌混合して、乳化剤の水溶液１５０ｇを得た。
【００３７】
前記ポリ乳酸のトルエン溶液３００ｇの入った１Ｌのビーカーに、前記乳化剤の水溶液１５０ｇを添加した後、乳化機（特殊機加工業株式会社の商品名：ＴＫロボミックス  ＭＡＲＫＩＩ  ２．５型）を用いて、２５℃、回転数１６０００ｒｐｍで６分間乳化し、乳化液４５０ｇを得た。乳化の際のｐＨは、３．５であった。
【００３８】
得られた乳化液から、４５℃、８７ｋＰａの減圧下でトルエンを留去し、ポリ乳酸水性分散液を得た。得られたポリ乳酸水性分散液中のポリ乳酸粒子の中位粒子径を、後述の測定方法により測定した。結果を表１に示した。また、得られたポリ乳酸の造膜性を、後述の評価方法により評価した。結果を表１に示した。
【００３９】
引き続き、得られたポリ乳酸水性分散液を、バーコーターを用いて、固形分が２５ｇ／ｍ２となるように、上質紙（三島製紙株式会社製、坪量８１．４ｇ／ｍ２）に塗布した後、１００℃で２分間乾燥し、ポリ乳酸皮膜を有する上質紙を得た。
【００４０】
次に、前記ポリ乳酸皮膜を有する上質紙とポリ乳酸フィルム（フィルム厚１１３μｍ）とを、ヒートシール試験機（テスター産業株式会社の商品名：ＴＰ−７０１型）を用いて、シール温度１２０℃、シール圧０．２ＭＰａ、シール時間３秒間の条件でヒートシールした。ヒートシール後は、２５ｍｍ×２００ｍｍの小片に切り出し、試験片とした。得られた試験片の剥離強度と剥離面の状態を、後述の評価方法により評価した。それぞれの結果を表１に示した。
【００４１】
実施例２
実施例１において、アルキルベンゼンスルホン酸ナトリウムの使用量を１．８０ｇから１．４４ｇ、ポリビニルアルコールの使用量を０．７２ｇから１．０８ｇに変更し、乳化の際のｐＨが３．７であった以外は、実施例１と同様の方法にてポリ乳酸水性分散液を得た。得られたポリ乳酸水性分散液中のポリ乳酸粒子の中位粒子径を測定し、造膜性を評価した。それぞれの結果を表１に示した。
【００４２】
引き続き、得られたポリ乳酸水性分散液を用いて、実施例１と同様の方法にて試験片を得た後、剥離強度と剥離面の状態を評価した。それぞれの結果を表１に示した。
【００４３】
実施例３
実施例１において、アルキルベンゼンスルホン酸ナトリウムの使用量を１．８０ｇから１．０８ｇ、ポリビニルアルコールの使用量を０．７２ｇから１．４４ｇに変更し、乳化の際のｐＨが３．８であった以外は、実施例１と同様の方法にてポリ乳酸水性分散液を得た。得られたポリ乳酸水性分散液中のポリ乳酸粒子の中位粒子径を測定し、造膜性を評価した。それぞれの結果を表１に示した。
【００４４】
引き続き、得られたポリ乳酸水性分散液を用いて、実施例１と同様の方法にて試験片を得た後、剥離強度と剥離面の状態を評価した。それぞれの結果を表１に示した。
【００４５】
実施例４
実施例１において、アルキルベンゼンスルホン酸ナトリウム１．８０ｇの代わりにポリオキシエチレンアルキルエーテル硫酸ナトリウム１．８０ｇを用い、乳化の際のｐＨが４．０であった以外は、実施例１と同様の方法にてポリ乳酸水性分散液を得た。得られたポリ乳酸水性分散液中のポリ乳酸粒子の中位粒子径を測定し、造膜性を評価した。それぞれの結果を表１に示した。
【００４６】
引き続き、得られたポリ乳酸水性分散液を用いて、実施例１と同様の方法にて試験片を得た後、剥離強度と剥離面の状態を評価した。それぞれの結果を表１に示した。
【００４７】
実施例５
実施例１において、ポリ乳酸のトルエン溶液３００ｇの入った１Ｌのビーカーに、前記水溶液１５０ｇを添加した後、水酸化ナトリウム水溶液を用いてｐＨを８．０に調整し、乳化機を用いて乳化した以外は、実施例１と同様の方法にてポリ乳酸水性分散液を得た。得られたポリ乳酸水性分散液中のポリ乳酸粒子の中位粒子径を測定し、造膜性を評価した。それぞれの結果を表１に示した。
【００４８】
引き続き、得られたポリ乳酸水性分散液を用いて、実施例１と同様の方法にて試験片を得た後、剥離強度と剥離面の状態を評価した。それぞれの結果を表１に示した。
【００４９】
実施例６
実施例１において、アルキルベンゼンスルホン酸ナトリウムの使用量を１．８０ｇから０．７２ｇ、ポリビニルアルコールの使用量を０．７２ｇから１．８０ｇ、水の使用量を１４７．４８ｇから１６８．９５ｇに変更し、乳化の際のｐＨが４．４であった以外は、実施例１と同様の方法にてポリ乳酸水性分散液を得た。得られたポリ乳酸水性分散液中のポリ乳酸粒子の中位粒子径を測定し、造膜性を評価した。それぞれの結果を表１に示した。
【００５０】
引き続き、得られたポリ乳酸水性分散液を用いて、実施例１と同様の方法にて試験片を得た後、剥離強度と剥離面の状態を評価した。それぞれの結果を表１に示した。
【００５１】
実施例７
実施例１において、アルキルベンゼンスルホン酸ナトリウムの使用量を１．８０ｇから２．１６ｇ、ポリビニルアルコールの使用量を０．７２ｇから０．３６ｇに変更し、乳化の際のｐＨが３．６であった以外は、実施例１と同様の方法にてポリ乳酸水性分散液を得た。得られたポリ乳酸水性分散液中のポリ乳酸粒子の中位粒子径を測定し、造膜性を評価した。それぞれの結果を表１に示した。
【００５２】
引き続き、得られたポリ乳酸水性分散液を用いて、実施例１と同様の方法にて試験片を得た後、剥離強度と剥離面の状態を評価した。それぞれの結果を表１に示した。
【００５３】
比較例１
実施例１において、乳化機を用いて乳化する際の温度を８０℃、ｐＨを３．０で行った以外は、実施例１と同様の方法にてポリ乳酸水性分散液を得た。得られたポリ乳酸水性分散液中のポリ乳酸粒子の中位粒子径を測定し、造膜性を評価した。それぞれの結果を表１に示した。
【００５４】
引き続き、得られたポリ乳酸水性分散液を用いて、実施例１と同様の方法にて試験片を得た後、剥離強度と剥離面の状態を評価した。それぞれの結果を表１に示した。
【００５５】
［評価］
実施例および比較例で得られたポリ乳酸水性分散液および試験片を、下記の方法に従って評価した。
【００５６】
（１）中位粒子径（μｍ）
得られたポリ乳酸水性分散液中のポリ乳酸粒子の中位粒子径（μｍ）を、レーザー回折式粒度分布測定装置（株式会社島津製作所の商品名：ＳＡＬＤ−２０００）を用いて測定した。なお、中位粒子径が３μｍ以下であれば、粒子径が小さいと判断できる。
【００５７】
（２）剥離強度（Ｎ／２５ｍｍ）
得られた試験片を１日静置した後、引張試験機（株式会社島津製作所の商品名：オートグラフＡＧＳ−Ｄ型）を用いて、引張速度５０ｍｍ／分、引張角度１８０度の条件で、剥離強度（Ｎ／２５ｍｍ）を測定した。なお、剥離強度が３Ｎ／２５ｍｍ以上であれば、接着性に優れていると判断でき、さらに、剥離強度が５Ｎ／２５ｍｍ以上であれば、非常に接着性に優れていると判断できる。
【００５８】
（３）剥離面の状態
前記（２）剥離強度の試験後、剥離面の状態を観察し、下記の基準により評価した。なお、剥離面の状態が、◎、○であれば、接着性に優れていると判断できる。
◎：全面紙破壊
○：一部界面剥離あり
×：界面剥離
【００５９】
（４）造膜性
得られたポリ乳酸水性分散液を、最低造膜温度測定装置（株式会社島川製作所の商品名：ＳＫＨ−１）の３０〜７０℃で５℃刻みの温度勾配を有する熱伝導プレート上に、アプリケーターを用いて塗布厚が３００μｍとなるように塗布した後、４時間造膜させた。造膜後、造膜が確認できた温度の最低温度を最低造膜温度とし、下記の基準により評価した。なお、一般に、最低造膜温度が４８℃未満であれば、造膜性に優れていると判断できる。
○：最低造膜温度が４８℃未満
×：最低造膜温度が４８℃以上
【００６０】
【表１】
2004323640.tif 000002
【００６１】
表１より、実施例１〜７の製造方法により得られたポリ乳酸水性分散液は、ポリ乳酸粒子の中位粒子径が３μｍ以下であり、最低造膜温度が４８℃未満であり、実施例１〜７のポリ乳酸水性分散液から得られた試験片の剥離強度が３Ｎ／２５ｍｍ以上であり、剥離面の状態が良好であるため、粒子径が小さく、接着性、造膜性に優れていることが分かった。
【００６２】
【発明の効果】
本発明によれば、有機溶媒に溶解したポリ乳酸を、アニオン系乳化剤とノニオン系乳化剤の存在下、０〜６０℃で乳化することにより、粒子径が小さく、接着性、造膜性に優れたポリ乳酸水性分散液の製造方法を提供することができる。